(57)【要約】【解決手段】炭素短繊維の割合が不織布を構成する全繊維に対して１０〜９８質量％であり、繊維長が２ｍｍよりも長い炭素短繊維の割合が全炭素短繊維に対して２０〜９８質量％であり、繊維長が２ｍｍ以下の炭素短繊維の割合が全炭素短繊維に対して８０〜２質量％であることを特徴とする炭素短繊維湿式不織布。【効果】炭素繊維強化樹脂（ＣＦＲＰ）に加工する際に優れた成形流動性を示し、ＣＦＲＰ加工後には優れた強度及び均一性を持つ、炭素短繊維湿式不織布を得ることができる。【選択図】なし【特許請求の範囲】
【請求項１】
炭素短繊維の割合が不織布を構成する全繊維に対して１０〜９８質量％であり、繊維長が２ｍｍよりも長い炭素短繊維の割合が全炭素短繊維に対して２０〜９８質量％であり、繊維長が２ｍｍ以下の炭素短繊維の割合が全炭素短繊維に対して８０〜２質量％であることを特徴とする炭素短繊維湿式不織布。
【請求項２】
請求項１記載の炭素短繊維湿式不織布と、該不織布と複合化された樹脂とからなる炭素繊維強化樹脂。
【発明の詳細な説明】
【技術分野】
【０００１】
本発明は、炭素短繊維湿式不織布及び炭素繊維強化樹脂に関する。
【背景技術】
【０００２】
炭素繊維は鉄よりも軽量であり、強度が強いという優れた力学特性を有している。そのため、炭素繊維複合材料は航空機、自動車、テニスラケット、釣り竿、風力発電の羽根などの幅広い分野で使用されており、今後も用途が拡大すると予想される。
【０００３】
炭素繊維としては、現在主に、ポリアクリロニトリルを炭素化、黒鉛化することで得られるＰＡＮ系炭素繊維と、タールピッチ液化石炭を溶融紡糸してから炭素化、黒鉛化することで得られるピッチ系炭素繊維とが使用されている。こうして生産された炭素繊維は、織物として加工するか、あるいは一方向に並べた後に、未硬化樹脂を含浸させた炭素繊維プリプレグと呼ばれる材料を、目標とする成形物の型に合うように裁断した後に樹脂を硬化することで得られる、炭素繊維強化樹脂（以下、「炭素繊維強化樹脂」を「ＣＦＲＰ」と略記する場合がある）として使用されることが多い。あるいは、ＣＦＲＰ廃材をリサイクルして得られた炭素繊維を使用する場合は、炭素繊維がリサイクル過程において短繊維化して炭素短繊維となることから、織物として加工することはできないため、不織布として加工されることが一般的である。
【０００４】
炭素短繊維をシート化して炭素短繊維不織布とする方法としては、炭素短繊維と水膨潤フィブリル化繊維とを水中に分散させ、抄紙用スラリーを作製し、繊維を交絡させて、炭素短繊維湿式不織布を製造する方法が開示されている。水膨潤フィブリル化繊維としては、フィブリル化パラ型芳香族ポリアミド繊維や、フィブリル化アクリル繊維が挙げられている（特許文献１参照）。しかしながら、この方法は炭素短繊維不織布をＣＦＲＰ加工する際の繊維・樹脂の成形流動性や不織布内の炭素短繊維の均一性などの点については考慮されておらず、ＣＦＲＰ加工する際にトラブルが発生する場合がある。ＣＦＲＰ加工の際に繊維・樹脂の成形流動性が低い場合、複雑な形状のＣＦＲＰを加工する際に細かい部分にまで繊維・樹脂が広がらず、複雑な形状に加工することができない場合がある。また、不織布内の炭素短繊維が均一でない場合、ＣＦＲＰ加工後の強度も不均一になり、ＣＦＲＰとしては適さない場合がある。
【０００５】
また、炭素短繊維湿式不織布を製造する別方法としては、炭素短繊維７５質量％〜９７質量％、セルロース２５質量％〜３質量％からなる炭素短繊維湿式不織布を製造する方法において、含窒素有機溶媒を含有する水性分散助剤を炭素短繊維に対して１０質量％以下と炭素短繊維を所定量の水に添加して撹拌し、さらに水でスラリー固形分濃度を０．０５質量％以下に希釈して回流させる工程を経た後、湿式抄紙する方法が示されている（特許文献２参照）。しかしながら、特許文献２の炭素短繊維湿式不織布は、ガス透過性や導電性を有する不織布であり、ＣＦＲＰに使用される不織布ではないため、炭素短繊維不織布をＣＦＲＰ加工する際の繊維・樹脂の成形流動性や不織布内の炭素短繊維の均一性などの点においては考慮されておらず、ＣＦＲＰ加工の際やＣＦＲＰ加工後に不具合が発生する場合がある。
【先行技術文献】
【特許文献】
【０００６】
【特許文献１】国際公開第２０１４／０２１３６６号パンフレット
【特許文献２】特開２００４−３５３１２４号公報
【発明の概要】
【発明が解決しようとする課題】
【０００７】
本発明は、ＣＦＲＰに加工する際に優れた成形流動性を示し、またＣＦＲＰ加工後の強度が高く、均一性に優れた炭素短繊維湿式不織布を得ることを目的としている。
【課題を解決するための手段】
【０００８】
本発明者らは、この課題を解決するため研究を行った結果、下記手段を見出した。
【０００９】
（１）炭素短繊維の割合が不織布を構成する全繊維に対して１０〜９８質量％であり、繊維長が２ｍｍよりも長い炭素短繊維の割合が全炭素短繊維に対して２０〜９８質量％であり、繊維長が２ｍｍ以下の炭素短繊維の割合が全炭素短繊維に対して８０〜２質量％であることを特徴とする炭素短繊維湿式不織布。
（２）上記（１）記載の炭素短繊維湿式不織布と、該不織布と複合化された樹脂とからなる炭素繊維強化樹脂。
【発明の効果】
【００１０】
本発明によれば、ＣＦＲＰに加工する際に優れた成形流動性を示し、ＣＦＲＰ加工後には優れた強度及び均一性を持つ炭素短繊維湿式不織布を得ることができる。
【図面の簡単な説明】
【００１１】
【図１】実施例において、＜ＣＦＲＰ成形流動性評価＞の際に、リブ成形する方法を示した図である。
【発明を実施するための形態】
【００１２】
本発明は、ＣＦＲＰに加工する際に優れた成形流動性を持つ炭素短繊維湿式不織布を得るための手法である。炭素短繊維不織布をＣＦＲＰに加工する際において、炭素短繊維不織布の成形流動性が低い場合、複雑な形状に加工することができないという問題が発生する場合がある。すなわち、炭素短繊維が樹脂と共に流動せず、樹脂のみが複雑な形状を形成するが、樹脂のみの箇所の強度が非常に弱くなり、ＣＦＲＰとしては適さないという問題が発生する場合がある。また、炭素短繊維不織布の成形流動性はあったとしても、炭素短繊維が流動するにあたり、炭素短繊維が寄り集まり、高密度となる箇所ができ、その結果、低密度箇所の強度と高密度箇所の強度が不均一となるため、ＣＦＲＰの品質も不均一になり、ＣＦＲＰ加工用炭素短繊維不織布として適さないという問題が発生する場合があった。
【００１３】
これらの問題を解決するため、鋭意研究を行った結果、炭素短繊維の割合が不織布を構成する全繊維に対して１０〜９８質量％であり、繊維長が２ｍｍよりも長い炭素短繊維の割合が全炭素短繊維に対して２０〜９８質量％であり、繊維長が２ｍｍ以下の炭素短繊維の割合が全炭素短繊維に対して８０〜２質量％であることを特徴とする炭素短繊維湿式不織布は、炭素短繊維の成形流動性が高く、ＣＦＲＰ加工後の強度及び均一性も高いことが分かった。炭素短繊維の繊維長が２ｍｍ以下の炭素短繊維の割合が８０質量％を超えると、ＣＦＲＰ加工後の強度が低くなり、ＣＦＲＰ用の炭素短繊維不織布として適さない。また、繊維長が２ｍｍより長い炭素短繊維の割合が９８質量％を超える場合、不織布内に空隙が多くなり、ＣＦＲＰ加工時に炭素短繊維が不均一になりやすい傾向にある。不織布内の空隙を繊維長が２ｍｍ以下の炭素短繊維で充填することにより、炭素短繊維が均一なＣＦＲＰを得ることができる。
【００１４】
本発明において、繊維長が２ｍｍよりも長い炭素短繊維の割合は、全炭素短繊維に対して２０〜９８質量％であり、より好ましくは２５〜９５質量％であり、更に好ましくは３０〜９０質量％である。また、繊維長が２ｍｍ以下の炭素短繊維の割合は、全炭素短繊維に対して８０〜２質量％であり、より好ましくは７５〜５質量％であり、更に好ましくは７０〜１０質量％である。
【００１５】
なお、本発明において、炭素短繊維とは、繊維長が５０ｍｍ以下の繊維を言う。また、「繊維長が２ｍｍ以下の炭素短繊維」における繊維長の下限値は、０．１ｍｍであることが好ましい。炭素短繊維の繊維長が０．１ｍｍ未満になると、湿式不織布を製造する際に繊維が脱落する場合がある。
【００１６】
炭素短繊維としては、ＰＡＮ系、ピッチ系など、どのような製法で製造された炭素短繊維でも使用することができる。また、新品未使用の炭素短繊維でも、廃棄された炭素繊維をリサイクル処理して得られた炭素短繊維でもなんら問題は無い。炭素短繊維を得るのに必要なコストを考慮すると、リサイクル処理して得られた炭素短繊維がより好ましい。
【００１７】
本発明の炭素短繊維湿式不織布においては、性能を阻害しない範囲で、炭素短繊維以外の繊維を含有することができる。以下、「炭素短繊維以外の繊維」を「他繊維」と略記する場合がある。他繊維としては、セルロース繊維、半合成繊維、合成繊維、無機繊維等を挙げることができる。
【００１８】
セルロース繊維を使用することができる。セルロース繊維の種類としては、天然セルロース繊維、再生セルロース繊維等が挙げられる。天然セルロース繊維としては、針葉樹パルプ、広葉樹パルプなどの木材パルプ；藁パルプ、竹パルプ、リンターパルプ、ケナフパルプなどの木本類又は草本類のパルプが挙げられる。再生セルロース繊維としては、レーヨン、キュプラ、リヨセル等の再生セルロース繊維が挙げられる。これらのセルロース繊維は、フィブリル化（叩解）されていてもなんら差し支えない。さらに、古紙、損紙などから得られるパルプ繊維を使用してもよい。
【００１９】
上記セルロース繊維の中で、針葉樹パルプ、リンターパルプ及びリヨセルの群から選ばれる１種以上のセルロース繊維を使用することが好ましく、リヨセルを使用することがより好ましい。また、リヨセルはフィブリル化（叩解）されていることが好ましい。これらの好ましいセルロース繊維を使用することによって、繊維の脱落を抑制することができる。また、炭素短繊維湿式不織布を抄紙法で製造する場合の操業性が安定するという効果も得られる。
【００２０】
フィブリル化（叩解）セルロース繊維は、上記のセルロース繊維をフィブリル化することによって製造することができる。フィブリル化するための装置としては、ビーター、ＰＦＩミル、シングルディスクリファイナー（ＳＤＲ）、ダブルディスクリファイナー（ＤＤＲ）、また、顔料等の分散や粉砕に使用するボールミル、ダイノミル、ミキサー、摩砕装置、高速の回転刃により剪断力を与える回転刃式ホモジナイザー、高速で回転する円筒形の内刃と固定された外刃との間で剪断力を生じる二重円筒式の高速ホモジナイザー、超音波による衝撃で微細化する超音波破砕器、繊維懸濁液に少なくとも２０ＭＰａの圧力差を与えて小径のオリフィスを通過させて高速度とし、これを衝突させて急減速することにより繊維に剪断力、切断力を加える高圧ホモジナイザー等の装置が挙げられる。これらの装置を、単独又は組み合わせて用いることによって、フィブリル化セルロース繊維を製造することができる。そして、これらの装置の種類、処理条件（繊維濃度、温度、圧力、回転数、リファイナーの刃の形状、リファイナーのプレート間のギャップ、処理回数）等のフィブリル化条件の調整により、目的のフィブリル化状態を得ることができる。
【００２１】
合成繊維としては、例えば、ポリオレフィン系、ポリアミド系、ポリアクリル系、ビニロン系、ポリ塩化ビニリデン系、ポリ塩化ビニル系、ポリエステル系、ベンゾエート系、ポリクラール系、フェノール系などの合成繊維を挙げることができる。また、無機繊維としては、ガラス繊維、岩石繊維、スラッグ繊維、金属繊維などの無機繊維が挙げられる。また、半合成繊維としては、アセテート、トリアセテート、プロミックス等が挙げられる。
【００２２】
本発明の炭素短繊維湿式不織布においては、性能を阻害しない範囲で、バインダー合成繊維を使用することができる。バインダー合成繊維としては、芯鞘繊維（コアシェルタイプ）、並列繊維（サイドバイサイドタイプ）、放射状分割繊維などの複合繊維；未延伸繊維；低融点合成樹脂単繊維；熱水可溶性繊維等が挙げられる。バインダー合成繊維は、繊維全体又は繊維の一部のガラス転移温度又は溶融温度（融点）が低く、抄紙機の乾燥工程において、バインダー能力を発現する。複合繊維は、皮膜を形成しにくいので、炭素短繊維湿式不織布の空間を保持したまま、機械的強度を向上させることができる。より具体的には、複合繊維としては、ポリプロピレン（芯）とポリエチレン（鞘）の組み合わせ、ポリプロピレン（芯）とエチレンビニルアルコール（鞘）の組み合わせ、高融点ポリエステル（芯）と低融点ポリエステル（鞘）の組み合わせが挙げられる。未延伸繊維としては、ポリエステル等の未延伸繊維が挙げられる。また、ポリエチレンやポリプロピレン等の低融点樹脂のみで構成される単繊維（全融タイプ）等の低融点合成樹脂単繊維や、ポリビニルアルコール系のような熱水可溶性繊維は、乾燥工程で皮膜を形成しやすいが、本発明では使用することができる。本発明においては、熱水可溶性繊維であるポリビニルアルコール系のバインダー合成繊維が、炭素短繊維表面の官能基と水素結合を形成して強度を発揮しやすいため、好ましい。
【００２３】
他繊維の中で、フィブリル化されていない再生セルロース繊維、合成繊維、無機繊維及び半合成繊維の繊維長は特に限定しないが、３ｍｍ以上３０ｍｍ未満であることが好ましい。これらの他繊維の繊維長が長いほど、一本あたりの繊維同士の接触点が多くなり、繊維が脱落しにくくなる傾向があるため、これらの他繊維の繊維長は３ｍｍ以上であることが好ましい。繊維長が長過ぎる場合は、抄紙性や不織布の地合いが悪化する場合があるため、３０ｍｍ未満であることが好ましい。繊維径についても特に限定しないが、１μｍ以上３０μｍ未満であることが好ましく、２μｍ以上２０μｍ未満であることが特に好ましい。繊維径が１μｍ未満の繊維を配合すると、炭素短繊維湿式不織布内が過剰に密な構造になることから、例えば炭素短繊維湿式不織布に樹脂を浸透させるなどの加工を行う際に樹脂の浸透を阻害し、加工後のＣＦＲＰの性能が下がる場合がある。繊維径が３０μｍ以上である場合は、バインダー能力を持たない合成繊維又は無機繊維が脱落しやすい場合がある。
【００２４】
本発明において、炭素短繊維湿式不織布に含まれる全繊維に対して、炭素短繊維の含有量は１０〜９８質量％であり、２０〜９７質量％であることがより好ましく、３０〜９６質量％であることが更に好ましい。炭素短繊維の含有量が１０質量％未満である場合は、加工した際に炭素短繊維が持つ「強度が高く、質量が軽い」という効果が十分に発揮できない場合がある。炭素短繊維の含有量が９８質量％よりも多い場合は、繊維同士の結着が不十分となり、脱落繊維が発生する場合がある。
【００２５】
本発明の炭素短繊維湿式不織布は、炭素短繊維を抄紙機でシート化する抄紙法によって得られる。
【００２６】
抄紙法では、例えば、長網式、円網式、傾斜ワイヤー式を用いることができる。これらの抄紙方式を単独で有する抄紙機を使用しても良いし、同種又は異種の２機以上の抄紙方式がオンラインで設置されているコンビネーション抄紙機を使用しても良い。均一性に優れた炭素短繊維湿式不織布を製造するには、長網式、傾斜ワイヤー式のように、緩やかに、ワイヤー上のスラリーから脱水することができる抄紙方式を使用することが好ましい。本発明の炭素短繊維湿式不織布は、単層であっても良いし、複層であっても良い。
【００２７】
抄紙法において、炭素短繊維やその他の繊維を分散することを目的に、パルパーでの離解作業を行う。パルパーの種類は特に限定しておらず、縦型パルパーを使用しても良いし、横型パルパーを使用しても良いし、その他の形式のパルパーでもなんら問題は無い。パルパーの離解能力も特に限定していないが、パルパーの離解能力が強すぎる場合、炭素短繊維がパルパーによって砕かれ、ミルド状となり、ＣＦＲＰ加工後の強度が低くなる場合がある。パルパーの離解能力が弱すぎる場合、炭素短繊維が全く離解せずに、地合いが悪くなり、炭素短繊維が不均一になり、ＣＦＲＰ加工後の強度も不均一になる場合がある。炭素短繊維の離解の状態については、パルパーの強度、時間を調節することでコントロールすることが望ましい。
【００２８】
抄紙法において、繊維を均一に水中に分散させる目的や各種機能を付与する目的で、繊維を水中に分散する際に、各種アニオン性、ノニオン性、カチオン性、あるいは両性の分散剤、消泡剤、親水剤、濾水剤、紙力向上剤、粘剤、帯電防止剤、高分子粘剤、離型剤、抗菌剤、殺菌剤、ｐＨ調整剤、ピッチコントロール剤、スライムコントロール剤等の薬品を添加する場合もある。
【００２９】
本発明の炭素短繊維湿式不織布には、必要に応じてサイズ剤を配合することができる。サイズ剤としては、本発明の所望の効果を損なわないものであれば、強化ロジンサイズ剤、ロジンエマルジョンサイズ剤、石油樹脂系サイズ剤、合成サイズ剤、中性ロジンサイズ剤、アルキルケテンダイマー（ＡＫＤ）などのサイズ剤の中からいずれをも用いることができる。
【００３０】
抄紙機で製造された湿紙を、ヤンキードライヤー、エアードライヤー、シリンダードライヤー、サクションドラム式ドライヤー、赤外方式ドライヤー等で乾燥することにより、炭素短繊維湿式不織布を得る。湿紙の乾燥の際に、ヤンキードライヤー等の熱ロールに密着させて熱圧乾燥させることによって、密着させた面の平滑性が向上する。熱圧乾燥とは、タッチロール等で熱ロールに湿紙を押しつけて乾燥させることをいう。熱ロールの表面温度は、１００〜１８０℃が好ましく、１００〜１６０℃がより好ましく、１１０〜１６０℃が更に好ましい。圧力は、好ましくは５０〜１０００Ｎ／ｃｍであり、より好ましくは１００〜８００Ｎ／ｃｍである。
【００３１】
本発明の炭素短繊維湿式不織布の坪量は、特に限定しないが、１０ｇ／ｍ２以上５００ｇ／ｍ２以下が好ましく、３０ｇ／ｍ２以上４００ｇ／ｍ２以下がより好ましい。坪量が１０ｇ／ｍ２未満では、不織布の密度が低くなり過ぎる傾向にあり、またＣＦＲＰ加工時に多数の不織布を重ねる必要があり、樹脂の浸透量に表裏差が発生しやすくなることから、ＣＦＲＰの均一性を損ねる可能性がある。坪量が５００ｇ／ｍ２超では、ドライヤーでの乾燥の際に均一に乾燥することが難しく、炭素短繊維湿式不織布の品質にムラが生じる場合がある。
【実施例】
【００３２】
以下、実施例によって本発明を更に詳しく説明するが、本発明はこの実施例に限定されるものではない。なお、実施例中の部数や百分率は質量基準である。
【００３３】
実施例１
表１記載の繊維長の炭素短繊維と叩解リヨセルとＰＶＡバインダー（クラレ製、製品名：ＶＰＢ１０７−１）とを、表１記載の配合比率（質量基準）で水に投入して、縦型パルパーで１０分間混合分散した後、湿紙を傾斜ワイヤー方式で、一層抄きで湿式抄紙し、表面温度１３０℃のヤンキードライヤーで乾燥し、抄紙速度２０ｍ／ｍｉｎで、坪量５０ｇ／ｍ２の炭素短繊維湿式不織布を得た。
【００３４】
実施例２〜４、比較例１〜４
炭素短繊維の繊維長と炭素短繊維の配合比率を表１記載内容に変えた以外は、実施例１と同様に実施例２〜４及び比較例１〜４の炭素短繊維湿式不織布を得た。
【００３５】
実施例５及び６
セルロース繊維の種類又はバインダー合成繊維の種類を表１記載内容に変えた以外は、実施例１と同様に実施例５及び６の炭素短繊維湿式不織布を得た。
【００３６】
実施例７及び８
合成繊維を追加し、各繊維の配合比率を表１記載内容に変えた以外は、実施例１と同様に実施例７及び８の炭素短繊維湿式不織布を得た。
【００３７】
実施例９〜１１、比較例５〜７
炭素短繊維の配合比率を表１記載内容に変えた以外は、実施例１と同様に実施例９〜１１及び比較例５〜７の炭素短繊維湿式不織布を得た。
【００３８】
実施例１２〜１７、比較例８
炭素短繊維、叩解リヨセル及びＰＶＡバインダーの配合比率を表１記載内容に変えた以外は、実施例１と同様に実施例１２〜１７及び比較例８の炭素短繊維湿式不織布を得た。
【００３９】
実施例１８〜２３
炭素短繊維の種類及び配合比率を表１記載内容に変えた以外は、実施例１と同様に実施例１８〜２３の炭素短繊維湿式不織布を得た。
【００４０】
実施例２４〜２９
炭素短繊維湿式不織布の坪量を表１記載内容に変えた以外は、実施例１と同様に実施例２４〜２９の炭素短繊維湿式不織布を得た。
【００４１】
【表１】
2019105003.tif 000002
【００４２】
表１に記載されている繊維の詳細は、以下の通りである。
【００４３】
叩解リヨセル：リヨセル繊維（繊度１．４ｄｔｅｘ、繊維長３ｍｍ）を、ダブルディスクリファイナーを用いて処理し、平均繊維径１４．０μｍの幹部から平均繊維径１μｍ以下の枝部を発生させるように調製した繊維。
叩解針葉樹パルプ：ろ水度５００ｍｌＣＳＦとなるように調製した天然針葉樹パルプ。
ＰＥＴ繊維：ポリエチレンテレフタレート（ＰＥＴ）延伸繊維、繊度１．７デシテックス、繊維長５ｍｍ
アラミド繊維：繊度０．９デシテックス、繊維長  ５ｍｍ
ＰＶＡバインダー：ポリビニルアルコールバインダー繊維（クラレ製、製品名：ＶＰＢ１０７−１）
ＰＥＴバインダー：ＰＥＴ未延伸バインダー繊維、繊度１．２デシテックス、繊維長５ｍｍ
【００４４】
実施例及び比較例で作製した炭素短繊維湿式不織布において、坪量を測定し、また、ＣＦＲＰ加工後の強度、均一性及び成形流動性を評価し、測定結果及び評価結果を表１に示した。
【００４５】
＜坪量＞
炭素短繊維湿式不織布の坪量をＪＩＳ  Ｐ  ８１２４：２０１１に則って測定した。
【００４６】
＜ＣＦＲＰ加工＞
炭素短繊維湿式不織布のＣＦＲＰ加工を行った。炭素短繊維不織布に硬化剤を混合した熱硬化性樹脂を炭素短繊維不織布の質量の二倍量塗工した後、厚みが２ｍｍとなるように熱プレス加工（温度１２０℃、圧力５ＭＰａ）を行い、炭素短繊維湿式不織布のＣＦＲＰ板を得た。
【００４７】
使用したエポキシ樹脂は以下の通りである。
エポキシ樹脂：ＧＭ−６８００（ブレニー技研）
硬化剤混合後粘度：５０５ｃｐｓ
【００４８】
エポキシ樹脂は、硬化剤を主剤／硬化剤が１０／３となるように混合した後、ＣＦＲＰ加工を実施した。
【００４９】
＜ＣＦＲＰ加工後の強度評価＞
作製したＣＦＲＰ板の強度をＪＩＳ  Ｋ  ７０７４：１９８８に則って、サンプルごとにＮ＝１０回測定して、評価を行った。
【００５０】
○：ＣＦＲＰとして十分高い強度が得られた。
△：ＣＦＲＰとしてやや低めではあるものの、高い強度が得られた。
×：ＣＦＲＰとして強度が不足していた。
【００５１】
＜ＣＦＲＰ加工後の均一性評価＞
作製したＣＦＲＰの強度の変動係数を求め、評価を行った。
【００５２】
○：変動係数が１０％未満であり、強度が均一であった
△：変動係数が１０〜３０％であり、強度がやや不均一であった。
×：変動係数が３０％よりも高く、強度が不均一であった。
【００５３】
＜ＣＦＲＰ成形流動性評価＞
炭素短繊維湿式不織布の成形流動性を測定するため、上記＜ＣＦＲＰ加工＞と同様に、炭素短繊維不織布に熱硬化性樹脂を塗工して得た複合体３１を、上板（スリットあり）１１と下板（スリットなし）２１との間に置き、熱プレス成形（温度１２０℃、圧力５ＭＰａ）して、幅２ｍｍ、長さ５０ｍｍのリブ４１を成形して、成形流動性の測定を行った（図１）。
【００５４】
○：炭素繊維を含んだリブが３ｍｍよりも高く形成され、高い成形流動性が見られた。
△：炭素繊維を含んだリブが高さ０．５〜３ｍｍの範囲で形成され、やや高い流動性が見られた。
×：炭素繊維を含んだリブが０．５ｍｍよりも低く形成され、成形流動性が見られなかった。
【００５５】
炭素短繊維の割合が不織布を構成する全繊維に対して１０〜９８質量％であり、繊維長が２ｍｍよりも長い炭素短繊維の割合が全炭素短繊維に対して２０〜９８質量％であり、繊維長が２ｍｍ以下の炭素短繊維の割合が全炭素短繊維の質量に対して８０〜２質量％である実施例１〜４においては、優れた成形流動性とＣＦＲＰ加工後の強度及び均一性を持つことが分かる。繊維長が２ｍｍよりも長い炭素短繊維により、炭素繊維の持つ高い強度を発揮し、且つ２ｍｍ以下の短い炭素短繊維が高い成形流動性を持つことから、リブに繊維が流動することができ、炭素短繊維湿式不織布を含むＣＦＲＰのリブを形成することできた。また、繊維長２ｍｍ以下の短い炭素短繊維がＣＦＲＰの空隙部分を埋める役割を果たすため、ＣＦＲＰの内部に炭素繊維が均一に配合されることによって、優れたＣＦＲＰの均一性が示された。
【００５６】
また、全炭素短繊維が繊維長２ｍｍ以下の炭素短繊維である比較例１及び２では、優れた成形流動性を持つものの、ＣＦＲＰ加工後の強度が低いことが分かる。これは全ての炭素繊維が短いため、炭素繊維が持つ強度を十分に発揮することができなかったためと推測される。また、全炭素短繊維が２ｍｍよりも長い炭素短繊維である比較例３及び４では、ＣＦＲＰ加工後の強度は高かったものの、リブ部分に炭素短繊維が見られず、炭素短繊維に成形流動性が見られなかった。これは全ての炭素繊維が長いため、炭素短繊維同士の接点が多く、繊維同士が強く結合した炭素短繊維しか存在しないことから、細かいリブ部分に炭素短繊維が入っていかず、成形流動性が見られなかったと推測される。
【００５７】
炭素短繊維の割合が不織布を構成する全繊維に対して１０〜９８質量％であり、繊維長が２ｍｍよりも長い炭素短繊維の割合が全炭素短繊維に対して２０〜９８質量％であり、繊維長が２ｍｍ以下の炭素短繊維の割合が全炭素短繊維に対して８０〜２質量％である実施例５〜８においては、優れた成形流動性とＣＦＲＰ加工後の強度及び均一性を持つことが分かる。実施例１の叩解リヨセルを叩解針葉樹パルプに変えた実施例５の結果及び実施例１のＰＶＡバインダー合成繊維をＰＥＴバインダー合成繊維に変更した実施例６の結果から、炭素短繊維以外の繊維を実施例１記載の繊維以外の繊維に変更しても問題が無いことが分かる。また、合成繊維としてＰＥＴ繊維又はアラミド繊維が配合されている実施例７及び８においても、評価の結果に問題が見られないことから、合成繊維を配合してもＣＦＲＰ加工性に影響は無いことが確認された。
【００５８】
炭素短繊維の割合が不織布を構成する全繊維に対して１０〜９８質量％であり、繊維長が２ｍｍよりも長い炭素短繊維の割合が全炭素短繊維に対して２０〜９８質量％であり、繊維長が２ｍｍ以下の炭素短繊維の割合が全炭素短繊維に対して８０〜２質量％である実施例９〜１１においては、優れた成形流動性とＣＦＲＰ加工後の強度及び均一性を持つことが分かる。実施例１の２ｍｍ以下の炭素短繊維と２ｍｍよりも長い炭素短繊維の割合を変更した実施例９〜１１の結果から、繊維長が２ｍｍよりも長い炭素短繊維／繊維長が２ｍｍ以下の炭素短繊維＝２０〜９８質量％／８０〜２質量％の範囲内であれば、繊維長が２ｍｍ以下の炭素短繊維と繊維長が２ｍｍよりも長い炭素短繊維の割合は変更しても問題が無いことが分かる。
【００５９】
比較例５では、繊維長が２ｍｍ以下の炭素短繊維の割合が全炭素短繊維に対して２質量％未満となったことから、リブ部分に入る炭素短繊維や、ＣＦＲＰ内の空隙に入る炭素短繊維が少なくなったため、成形流動性やＣＦＲＰ加工後の均一性が悪くなったと推測される。比較例６及び７では、繊維長が２ｍｍよりも長い炭素短繊維の割合が全炭素短繊維に対して２０質量％未満となり、長い繊維が少なくなったことから、炭素繊維の強度を十分に発揮することができなくなったと推測される。
【００６０】
炭素短繊維の割合が不織布を構成する全繊維に対して１０〜９８質量％であり、繊維長が２ｍｍよりも長い炭素短繊維の割合が全炭素短繊維に対して２０〜９８質量％であり、繊維長が２ｍｍ以下の炭素短繊維の割合が全炭素短繊維に対して８０〜２質量％である実施例１２〜１７においては、優れた成形流動性とＣＦＲＰ強度、均一性を持つことが分かる。不織布を構成する全繊維に対する炭素短繊維の割合を変更している実施例１及び実施例１２〜１７の結果から、炭素短繊維の割合が全繊維に対して１０〜９８質量％であれば、問題が無いことが分かる。実施例１２においては、炭素短繊維の割合がやや少ないことから、ＣＦＲＰ加工後の強度や成形流動性がやや低い結果となった。
【００６１】
炭素短繊維の割合が不織布を構成する全繊維に対して１０質量％未満である比較例８においては、炭素短繊維が少ないため、ＣＦＲＰ加工後の強度が不十分となったと推測する。
【００６２】
炭素短繊維の割合が不織布を構成する全繊維に対して１０〜９８質量％であり、繊維長が２ｍｍよりも長い炭素短繊維の割合が全炭素短繊維に対して２０〜９８質量％であり、繊維長が２ｍｍ以下の炭素短繊維の割合が全炭素短繊維に対して８０〜２質量％である実施例１８〜２３においては、優れた成形流動性とＣＦＲＰ加工後の強度及び均一性を持つことが分かる。繊維長が２ｍｍ以下の炭素短繊維や、繊維長が２ｍｍよりも長い炭素短繊維を複数混合している実施例１８〜２３の結果から、繊維長が２ｍｍよりも長い炭素短繊維／繊維長が２ｍｍ以下の炭素短繊維＝２０〜９８質量％／８０〜２質量％の範囲内であれば、繊維長の異なる炭素短繊維を複数混合して使用しても問題が無いことが分かる。
【００６３】
炭素短繊維の割合が不織布を構成する全繊維に対して１０〜９８質量％であり、繊維長が２ｍｍよりも長い炭素短繊維の割合が全炭素短繊維に対して２０〜９８質量％であり、繊維長が２ｍｍ以下の炭素短繊維の割合が全炭素短繊維に対して８０〜２質量％である実施例２４〜２９においては、優れた成形流動性とＣＦＲＰ加工後の強度及び均一性を持つことが分かる。坪量を変更している実施例２４〜２９の結果から、炭素短繊維の割合が上記範囲であれば、坪量を変更しても問題が無いことが分かる。
【産業上の利用可能性】
【００６４】
本発明の炭素短繊維湿式不織布は、炭素繊維強化樹脂（ＣＦＲＰ）加工用として好適に使用できる。
【符号の説明】
【００６５】
１１  上板（スリットあり）
２１  下板（スリットなし）
３１  炭素短繊維不織布と熱硬化性樹脂複合体
４１  リブ
【図１】
2019105003.tif 000003